(57)【特許請求の範囲】
【請求項１】
不織織物の疎水性を高めるために、不織織物を用意する際に使用するマスターバッチであって、前記マスターバッチが、
担体ポリマーと；
前記マスターバッチの１０乃至４０重量％を構成するトリグリセリドエステルと；
を具えており、
前記担体ポリマーが、前記担体ポリマーの１重量％乃至１００重量％を構成するアモルファス領域又は半結晶領域を有しており、
前記織物が、ＡＳＴＭ  Ｄ２５７８の試験方法にしたがって測定した場合に、１００°乃至１２５°の範囲の接触角を有しており、
前記織物が、ＩＮＤＡ８０．８の試験方法にしたがって測定した場合に、１０乃至６０の範囲のアルコール忌避性を有することを特徴とするマスターバッチ。
【請求項２】
前記担体ポリマーが、前記担体ポリマーの２０重量％乃至９５重量％を構成するアモルファス領域又は半結晶領域を有していることを特徴とする請求項１に記載のマスターバッチ。
【請求項３】
前記担体ポリマーが、前記担体ポリマーの２５重量％乃至７０重量％を構成するアモルファス領域又は半結晶領域を有していることを特徴とする請求項１に記載のマスターバッチ。
【請求項４】
前記マスターバッチが、ハロゲンフリーであることを特徴とする請求項１に記載のマスターバッチ。
【請求項５】
前記トリグリセリドエステルが、Ｃ８乃至Ｃ３０の範囲の脂肪酸を含むことを特徴とする請求項１に記載のマスターバッチ。
【請求項６】
前記トリグリセリドエステルが、Ｃ１２乃至Ｃ２２の範囲の脂肪酸を含むことを特徴とする請求項１に記載のマスターバッチ。
【請求項７】
前記トリグリセリドエステルが、７５０乃至１０００の範囲の数平均分子量を有することを特徴とする請求項１に記載のマスターバッチ。
【請求項８】
前記ポリマーが、熱可塑性ポリマーであることを特徴とする請求項１に記載のマスターバッチ。
【請求項９】
前記熱可塑性ポリマーが、ポリオレフィン、ポリエステル、ポリ乳酸、ポリ−３−ヒドロキシ酪酸塩、ポリアミド、及びそれらの共重合体から成る群から選択されることを特徴とする請求項８に記載のマスターバッチ。
【請求項１０】
不織織物で使用するための繊維であって、前記繊維が、
請求項１に記載のマスターバッチと；
マトリクスポリマーと；
を具えており、
前記繊維が、ＡＳＴＭ  Ｄ２５７８の試験方法にしたがって測定した場合に、１１７乃至１２０°の範囲の接触角を有することを特徴とする不織織物で使用するための繊維。
【請求項１１】
請求項１に記載のマスターバッチ及びマトリクスポリマーを具える複数の繊維を具えており、
前記不織織物が、ＩＳＴ８０．６（０．０１）の試験方法にしたがって測定した場合に、１０乃至２０インチの範囲の水頭を有することを特徴とする疎水性不織織物。
【請求項１２】
請求項１に記載のマスターバッチを含むスパンボンド繊維又はメルトブローン繊維を具えることを特徴とする繊維。
【請求項１３】
請求項１に記載のマスターバッチを具える添加剤と；
マトリクスポリマーと；
を具えることを特徴とする薄膜。
【請求項１４】
前記マトリクスポリマーが、ポリエチレン、ポリプロピレン、又はポリプロピレン共重合体を含むことを特徴とする請求項１３に記載の薄膜。
【請求項１５】
前記マスターバッチが、前記エステルの１０重量％未満を構成するハロゲン原子を有することを特徴とする請求項１３に記載の薄膜。
【請求項１６】
不織織物の疎水性を高めるために、不織織物を用意する際に使用するマスターバッチであって、前記マスターバッチが、
固形の疎水性ポリマーと；
５００乃至１２００の範囲の数平均分子量を有するトリグリセリドエステルと；
を具え、
前記疎水性ポリマーが、前記疎水性ポリマーの１重量％乃至１００重量％を構成するアモルファス領域又は半結晶領域を有しており、
前記織物が、ＡＳＴＭ  Ｄ２５７８の試験方法にしたがって測定した場合に、１００°乃至１２５°の接触角を有し、
前記織物が、ＩＮＤＡ８０．８の試験方法にしたがって測定した場合に、１０乃至６０の範囲のアルコール忌避性を有することを特徴とするマスターバッチ。
【請求項１７】
前記トリグリセリドエステルが、
0005553369.tif 000008
の構造を有しており、
Ｒ１，Ｒ２，及びＲ３が、それぞれ１１乃至２１の範囲の炭素数を有することを特徴とする請求項１６に記載のマスターバッチ。
【請求項１８】
Ｒ１，Ｒ２，及びＲ３が、ステアリン置換基を含むことを特徴とする請求項１７に記載のマスターバッチ。
【請求項１９】
前記固形の疎水性ポリマーが、熱可塑性ポリマーであることを特徴とする請求項１６に記載のマスターバッチ。
【請求項２０】
前記固形の疎水性ポリマーが、生分解性又は堆肥化可能であることを特徴とする請求項１６に記載のマスターバッチ。
【請求項２１】
前記トリグリセリドエステルが、前記マスターバッチの１０乃至４０重量％を構成しており、
前記マスターバッチが、ＡＳＴＭ  Ｄ２２４０の試験方法にしたがって試験した場合に、２０乃至１００の範囲のショアＡ硬さを有することを特徴とする請求項１６に記載のマスターバッチ。
【請求項２２】
前記トリグリセリドエステルが、前記マスターバッチの４０乃至９５重量％を構成しており、
前記マスターバッチが、ＡＳＴＭ  Ｄ２２４０の試験方法にしたがって試験した場合に、１乃至２０の範囲のショアＡ硬さを有することを特徴とする請求項１６に記載のマスターバッチ。
【請求項２３】
前記疎水性ポリマーが、前記マスターバッチの含有量によると、前記疎水性ポリマーの１重量％乃至１００重量％の範囲を構成するアモルファス領域又は半結晶領域を有することを特徴とする請求項１６に記載のマスターバッチ。
【請求項２４】
繊維とともに使用するためのマスターバッチを用意する方法であって、前記方法が：
第１のポリマーを提供するステップと；
トリグリセリドエステルを前記ポリマーと混ぜ合わせて、前記マスターバッチの１０乃至９５重量％を構成する前記マスターバッチのトリグリセリドを形成するステップとを具えており、
前記第１のポリマーが、前記第１のポリマーの１重量％乃至１００重量％を構成するアモルファス領域又は半結晶領域を有しており、
前記マスターバッチが、薄膜として成形した場合に、ＡＳＴＭ  Ｄ２５７８の試験方法にしたがって測定した場合に、１００°乃至１２５°の範囲の接触角を有しており、
前記マスターバッチが、ＩＮＤＡ８０．８の試験方法にしたがって測定した場合に、１０乃至６０の範囲のアルコール忌避性を有することを特徴とする方法。
【請求項２５】
前記トリグリセリドエステルを混ぜ合わせるステップが、前記第１のポリマーに接触させて溶融混合するステップを有しており、
前記トリグリセリドエステルが、骨格に非水素置換基を有しないエステル化グリセロール骨格を含むことを特徴とする請求項２４に記載の方法。
【請求項２６】
疎水性繊維を形成するための方法であって、前記方法が：
第２のポリマーと請求項２４の方法によって用意された前記マスターバッチとを溶融混合して、繊維前駆体化合物を形成するステップと；
前記繊維前駆体化合物を疎水性繊維に形成するステップと；
を具えており、
前記マスターバッチが、１重量％乃至１０重量％の範囲の前記前駆体化合物を構成することを特徴とする方法。
【請求項２７】
生地を形成するための方法であって、前記方法が：
請求項２４の方法によって用意された材料を含む前記マスターバッチを軟らかくするステップであって、前記トリグリセリドエステルが、前記マスターバッチの４０重量％乃至９５重量％を構成するステップと；
第２のポリマーを用意するステップと；
前記マスターバッチを前記第２のポリマーとともに圧縮して、前駆体化合物を形成するステップと；
前駆体化合物を前記生地に形成するステップと；
を具えており、
前記マスターバッチが、前記前駆体化合物の０．３重量％乃至０．５重量％の範囲を構成することを特徴とする方法。
【請求項２８】
生地を形成するための方法であって、前記方法が：
請求項２４の方法によって用意された材料を含む前記マスターバッチを液化するステップであって、前記トリグリセリドエステルが、前記マスターバッチの１０重量％乃至４０重量％を構成するステップと；
第２のポリマーを用意するステップと；
第２のポリマーを前記生地に形成するステップと；
液化した前記マスターバッチで前記生地をコーティングするステップと；
を具えており、
前記マスターバッチが、前記生地の１重量％乃至１０重量％の範囲を構成することを特徴とする方法。
【請求項２９】
前記生地が、繊維、織物、又は薄膜を具えることを特徴とする請求項２８に記載の方法。
【発明の詳細な説明】
【技術分野】
【０００１】
本発明は、織物、繊維、及び薄膜とともに使用するための疎水性添加剤に関する。
【背景技術】
【０００２】
不織織物は、多くの環境で使用され、汚染された体液を含む流体に対するバリアを与える。汚染された体液は、低い表面張力を有する流体である。一般に、不織織物は、十分なバリア材料として考えるために、低い表面張力を有する流体の効果的な撥水性を実現するために、コーティング又は薄膜を有する。不織織物は、当技術得分野で知られた方法によって製造し得る。また、不織織物を組み込んだ製品は、従来の製造方法によって製造される。現在のところ、フッ素化された及びシリコーンベースの組成が不織織物製品に適用されるコーティング及び薄膜に含まれており、低い表面張力を有する流体の効果的な撥水性を実現している。
【０００３】
しかしながら、皮膚に接触するフッ素化されたコーティングに長期間晒される間に、皮膚炎を患う人々がいる。製造プロセスの際の不織織物へのシリコーン化合物の適用は、非常に難しく、大きな労働力を要する。
【０００４】
必要とされるのは、低い表面張力を有する流体を撥くが、長期間接する間に皮膚炎を引き起こさず、比較的容易且つ安価に製造可能な、織物、繊維、及び薄膜のための組成である。
【発明の概要】
【０００５】
本発明の一態様が、不織織物の疎水性を高めるために不織織物を調整するのに使用するためのマスターバッチ組成を含む。一実施例では、マスターバッチ組成が、ポリマー及び脂質エステルを含む。脂質エステルは、マスターバッチの１０重量％乃至４０重量％を構成する。織物は、マスターバッチ組成を含む場合、ＡＳＴＭ  Ｄ２５７８の試験方法にしたがって測定した場合、１００°乃至１２５°の接触角を有する。
【０００６】
本発明のさらに別の実施例では、繊維の疎水性を高めるためにステープル繊維とともに使用するためのマスターバッチの調整方法が、第１のポリマーとトリグリセリドとを混ぜ合わせてマスターバッチを形成することを含む。トリグリセリドエステルが、マスターバッチの１０重量％乃至９５重量％を構成する。このマスターバッチは、薄膜として成形した場合に、ＡＳＴＭ  Ｄ２５７８の試験方法にしたがって測定した場合、１００°乃至１２０°の接触角を有する。
【０００７】
本発明のさらに別の実施例では、不織織物とともに使用するためのマスターバッチの調整方法が、担体熱可塑性ポリマーと脂質エステルとを混ぜ合わせることを含む。脂質エステルは、マスターバッチの１０重量％乃至９５重量％を構成する。このマスターバッチは、織物として成形した場合、ＡＳＴＭ  Ｄ２５７８の試験方法にしたがって測定した場合、１１０°乃至１２０°の接触角を有する。
【発明を実施するための形態】
【０００８】
ここで、発明者に現在知られた本発明を実施する最良の形態を寄与する現在のところ好適な本発明の組成物、実施例及び方法を詳細に言及することとする。しかしながら、開示された実施例は、様々な且つ代替的な形式で実施し得る本発明の単なる典型例であることに留意されたい。したがって、ここで開示される特定の詳細は限定するのではなく、本発明の態様に関する代表的な原則及び／又は本発明を様々に採用するために当業者に示唆するための代表的な原則として解釈すべきである。
【０００９】
実施例を除いて又は明示的に示さない限り、材料の量、反応条件、又は使用法を示す本明細書の総ての数は、本発明の最も広い範囲を説明するために、「約」という用語に代えられることに留意されたい。言及される数値的限定の中での実施が好適である。また、反対のものを明示的に示さない限り：
パーセント及び比の値は重量により；
「ポリマー」という用語は、「オリゴマー」、「コポリマー」、「二量体」、「三元重合体」、「四量体」等を含む；
本発明に関連して所定の目的に関して適切且つ好適なものとして記載される材料群又はクラスは、これらの材料の任意の２又はそれ以上が混合され等しく適切であり又は好適であることを示す；
化学用語に記載された構成物質は、本明細書で特定される任意の組み合わせへの添加時点での構成物質に関し、混合の際の混合物構成間の化学的相互作用を除外するものではない；
頭字語の第１の定義又は他の略語は、ここで使用される以下の同じ略語に適用され、初めに定義された略語の通常の文法的バリエーションに準用する；
反対のものを明示的に示さない限り、特性の測定値は、同じ特性に関する上記又は下記のような同じ技術によって測定される。
【００１０】
マスターバッチは、原料の残りとの後の希釈に関して、通常の混合物に生じるものよりも高濃度の特殊の添加剤と同様に、少量の重要な原料を扱うのに便利な製品を提供する。
【００１１】
本発明の少なくとも１つの実施例では、マスターバッチ組成が、織物の疎水性を高めるための不織織物を調整する際に使用のために混合される。マスターバッチは、担体として及び任意に抗酸化物質として機能するマスターバッチポリマーを含んでいる。さらに、マスターバッチは、トリグリセリドといった脂質エステルを含む。脂質エステルは、少なくとも一実施例では、グリセロールに結合された３つの脂肪酸を含む。本発明の少なくとも一実施例では、トリグリセリドエステルは、グリセロールポリマー骨格を含む。脂肪酸は、脂肪酸エステルを形成するグリセロールポリマー骨格から張り出している。脂肪酸は、植物、動物、及び／又は合成原料に由来する。例えば、植物の脂肪酸は、一般に、オレイン酸、パルミチン酸、リノール酸、及びリノレン酸といった多量の不飽和脂肪酸を含む。別の実施例では、より一般にはステアリン酸と称されるオクタデカン酸は、植物油と同様に、動物の脂肪及び動物油に由来する。また、ステアリン酸は、綿実油といった植物油の水素化によって調整し得る。さらに別の実施例では、トリグリセリドエステルが、ＣＡＳ登録番号６８３３４−２８−１を有するものといった混合水素化野菜油を含む。
【００１２】
織物の疎水性を高めることは、一般に、ベースポリマーよりも低い表面エネルギを有する添加剤の添加によって得られるポリマーの表面エネルギの低下を含む。脂質エステルがトリステアリン酸グリセロールといったトリグリセリドエステルである一実施例では、得られるポリマーの低い表面エネルギは明らかではない。トリステアリン酸グリセロールは、文献値によれば表面エネルギが２９．４乃至３０．１ｍＪ／ｍ２である典型的なポリプロピレンといった多くのポリマーの表面エネルギよりも比較的高い３４．２ｍＪ／ｍ２の表面エネルギを有する。
【００１３】
本発明の少なくとも一実施例では、ハロゲン原子が、脂質エステルの１０重量％よりも低い。本発明の別の実施例では、ハロゲン原子が、脂質エステルの１重量％よりも低い。本発明のさらに別の実施例では、ハロゲン原子が、脂質エステルの０．１重量％よりも低い。トリグリセリドエステルの他の実施例では、実質的にハロゲンを含まない。ある実施例では、トリグリセリドエステルが、検出できない結合及び／又はイオン化ハロゲンを含む。
【００１４】
ジ−又はトリ−グリセリドといった２以上のエステル結合を有する脂肪酸では、脂肪酸由来の群が同じであり、又は２又は３以上の異なる脂肪酸由来の群であることが理解されよう。さらに、添加剤の組成が、本発明の範囲から逸脱せずに、１分子当たり同じ脂肪酸由来の群を具える及び／又は異なる脂肪酸由来の群を具えるモノ−ジ−及び／又はトリ−脂肪酸エステルの混合物（例えば、モノ−ジ−及び／又はトリグリセリド）を含むことが理解されよう。
【００１５】
少なくとも一実施例において好適な脂肪酸は、Ｃ８脂肪酸乃至Ｃ３０脂肪酸であり；別の実施例ではＣ１２脂肪酸乃至Ｃ２２脂肪酸である。適切な植物の脂肪酸は、一般に、不飽和脂肪酸である。脂肪酸は、アラキジン酸（arachidec acid）、ステアリン酸、パルミチン酸、ミリスチン酸、ミリストレイン酸、オレイン酸、リノール酸（limoleic acid）、リノレン酸、及びアラキドン酸を含む群から適切に選択される。
【００１６】
さらに別の実施例では、特に飽和が脂肪酸前駆体の水素化の結果として生じる場合に、実質的に飽和した脂肪酸が好適である。脂肪酸は、[１]に示すようなＣ１２脂肪酸乃至Ｃ２２脂肪酸である。
0005553369.tif 000002
ここで、Ｒ１、Ｒ２、及びＲ３は、それぞれ１１乃至２１の炭素原子の数を有する。少なくとも１の他の実施例では、脂肪酸は、Ｃ１６脂肪酸乃至Ｃ２０脂肪酸である。さらに、少なくとも一実施例では、実質的に飽和した脂肪酸が、特に飽和が脂肪酸前駆体の水素化の結果として生じる場合に好適である。さらに、少なくとも一実施例では、Ｃ１８脂肪酸、ステアリン酸が好適である。ステアリン酸−置換脂肪酸の一例は、５５５−４３−１のＣＡＳ登録番号を有する[２−オクタデカノイルオキシル−（オクタデカノイルオキシメチル）エチル]オクタデカン酸塩である。好適なトリグリセリドエステルは、グリセロール骨格に非水素置換基を有しないエステル化したグリセロール骨格を有することが理解されよう。
【００１７】
[１]が、３つの張り出した脂肪酸が同じである単純なトリグリセリドを示す一方、他の実施例が、本発明の範囲から逸脱せずに２又は３の異なるペンダント脂肪酸が存在する混合トリグリセリドを有する。さらに、トリグリセリドエステルが１つのトリグリセリドエステル構造として[１]に示される一方、マスターバッチの調整で使用されるトリグリセリドエステルが、本発明から逸脱せずに、異なるペンダント脂肪酸群及び／又は脂肪酸の１又はそれ以上の誘導体を有する複数のトリグリセリドエステルを含むことが理解されよう。さらに、[１]に示すトリグリセリドエステルがモノマーである一方、マスターバッチの調整で使用されるトリグリセリドエステルが、本発明から逸脱せずに、重合した飽和グリセリドエステルといった、重合トリグリセリドエステルを含むことが理解されよう。さらに、重合トリグリセリドエステルが、ポリマーに含まれる異なる数の単量体ユニットを有するポリマーの混合物を含むことが理解されよう。例えば、重合トリグリセリドエステルは、モノエステル、ジエステル等の混合物を含む。モノエステル及びジエステル成分が増加すると、親水性が高まり易くなり、又は得られるポリマー又は添加剤混合物の疎水性の向上が低まり易くなる。しかしながら、向上のレベルは、織物の他の適用例に適している。
【００１８】
トリグリセリドエステルが織物の表面に移動する場合、所定の浄化、蒸発、又は表面の剥離によってトリグリセリドエステルを表面から除去できる。織物に組み込まれたトリグリセリドエステルの量の減少は、織物の撥水性及び／又は撥油性を減らす。トリグリセリドの数平均分子量が比較的小さい場合、トリグリセリドは表面に移動し得る。トリグリセリドエステルの数平均分子量が増加すると、織物の表面へのトリグリセリドエステルの移動を示す。驚くべきことに、トリグリセリドエステルが組み込まれた織物の表面へのトリグリセリドエステルの移動が、本発明の特定の分子量の比較的低い数平均分子量の受け入れられるレベルに実質的に減少する。少なくとも一実施例では、マスターバッチの調整に使用されるトリグリセリドエステルが、５００乃至２０００の範囲の数平均分子量を有する。別の実施例では、マスターバッチの調整に使用されるトリグリセリドエステルが、６５０乃至１２００の範囲の数平均分子量を有する。さらに別の実施例では、トリグリセリドエステルが、７５０乃至１０００の範囲の数平均分子量を有する。
【００１９】
本発明の少なくとも一実施例では、トリグリセリドエステルが、マスターバッチの１０重量％乃至９５重量％の範囲にある。少なくとも一の他の実施例では、トリグリセリドエステルが、マスターバッチの１０重量％乃至４０重量％の範囲にあり、担体ポリマーとともに調整する場合に比較的軟らかいペレットを形成するよう構成される。少なくとも他の一実施例では、トリグリセリドエステルが、マスターバッチの１５重量％乃至３０重量％の範囲にある。別の実施例では、トリグリセリドエステルが、マスターバッチの２１重量％乃至２７重量％の範囲にある。
【００２０】
ペレットとして形成される場合、マスターバッチは、ＡＳＴＭ  Ｄ２２４０の試験方法にしたがって試験した場合に、少なくとも一実施例では、２０乃至１００の範囲のショアＡ硬さを有する。別の実施例では、マスターバッチは、ペレットとして形成される場合、３０乃至８０の範囲の硬さを有する。さらに別の実施例では、マスターバッチは、ペレットとして形成される場合、４０乃至７０の範囲の硬さを有する。
【００２１】
本発明の少なくとも一実施例では、担体ポリマーとともにトリグリセリドエステルを調整して、ある濃度を形成し得る。担体ポリマーはトリグリセリドエステルを固定し、比較的軟らかいペレット形態を生成するよう作用する。軟らかいペレット形態の場合、一実施例では、１重量％乃至１０重量％の範囲のマトリクスポリマーとともにマトリクスポリマーと混合するようマスターバッチを調整できる。別の実施例では、３重量％乃至７重量％の範囲のマトリクスポリマーとともにマトリクスポリマーと混合するようマスターバッチを調整できる。これらの範囲が、マトリクスポリマーへの添加の前の濃度を測定するよう典型的に使用される機器の調剤能力の測定精度によって限定されることが理解されよう。十分に精度良い調整能力を有する機器を利用できる場合、他の範囲の添加を実施できる。
【００２２】
さらに少なくとも一実施例では、トリグリセリドエステルが、マスターバッチの４０重量％乃至９５重量％の範囲であり、担体ポリマーとともに調整した場合に圧縮形態を形成するよう構成できる。少なくとも１のさらなる実施例では、トリグリセリドエステルが、マスターバッチの４５重量％乃至９０重量％の範囲であり、担体ポリマーとともに調整した場合に圧縮形態を形成するよう構成できる。
【００２３】
マスターバッチは、試験方法ＡＳＴＭ  Ｄ２２４０にしたがって試験した場合に、一実施例では、圧縮形態として形成する場合に１乃至２０のショアＡ硬さを有する。
【００２４】
本発明の少なくとも一実施例では、担体ポリマーでトリグリセリドエステルを調整して圧縮形態を得る。担体ポリマーは、トリグリセリドエステルを固定し、圧縮形態を生成するよう作用する。圧縮形態の場合、一実施例では、０．０５重量％乃至１重量％の範囲のマトリクスポリマーでマトリクスポリマーと混合するようマスターバッチを調整し得る。別の実施例では、０．３重量％乃至０．５重量％の範囲のマトリクスポリマーでマトリクスポリマーと混合するようマスターバッチを調整し得る。これらの範囲は、多くの場合、マトリクスポリマーへの添加の前に濃度を測定するよう使用される機器によって限定されることが理解されよう。十分精度良い調剤能力を有する機器を利用できる場合、他の範囲の添加を実施できる。
【００２５】
担体ポリマーは、少なくとも一実施例では、熱可塑性ポリマーといった疎水性ポリマーである。熱可塑性ポリマーの非限定的な例は、ポリエチレン、ポリプロピレン、ポリオレフィン共重合体といったポリオレフィン；ポリアミド−６、ポリアミド−１１、又はポリアミド−６６といったポリアミド；ポリエチレンテレフタレート；生分解性プラスチックのポリ−３−ヒドロキシ酪酸塩（ＰＨＢ）といったポリエステル；ポリ乳酸のようなデンプンベースのプラスチックを含むＡＳＴＭ  Ｄ６４００タイプの生分解性ポリマーといった生分解性ポリマー；及び／又はＡＳＴＭ  Ｄ６００２タイプの堆肥化可能なポリマーといった堆肥化可能なポリマーを含む。
【００２６】
ポリプロピレンの例は、シンジオタクチックポリプロピレン、アタクチックポリプロピレン、メタロセンベースのポリプロピレン；シングルサイト触媒由来のポリプロピレン、及び／又は束縛構造触媒由来のポリプロピレンを含むがこれらに限定されない。ポリプロピレンは、本発明の範囲から逸脱せずに、ホモポリマー又は共重合体であることが理解されよう。共重合体の非限定的な例は、ブロック共重合体、グラフト共重合体、ランダム共重合体、及び交互共重合体を有する。共重合体の一部を含む変性共重合体が、メタクリレートといったアクリル化合物；イオン性化合物；本発明の範囲から逸脱せずにポリアミドといった他の熱可塑性樹脂を含む。
【００２７】
担体ポリマーに組み込まれるトリグリセリドエステルの量は、アモルファス結晶構造又は半結晶質構造を有する担体ポリマーの領域の量に依存する。担体ポリマーの結晶度の量は、示差走査熱量測定法、ｘ線回折、小角ｘ線散乱（ＳＡＸＳ）、赤外線分光学法といった当技術分野で知られた方法、又は、既知の結晶化度のパーセント値を有する既知の標準的なポリマーによってマスターバッチの取り込み量と比較される場合に、担体ポリマーに混合されるマスターバッチの量によって判定される。
【００２８】
本発明の特定の実施例では、担体ポリマーに取り込まれるマスターバッチの量によると、疎水性の担体ポリマーが、担体ポリマーの１重量％乃至１００重量％を構成するアモルファス領域又は半結晶質領域のいずれかを含む。本発明の他の実施例では、担体ポリマーが、担体ポリマーの２０重量％乃至９５重量％を構成するアモルファス領域又は半結晶質領域を含む。本発明のさらに別の実施例では、担体ポリマーが、担体ポリマーの２５重量％乃至７０重量％を構成するアモルファス領域又は半結晶質領域を含む。
【００２９】
不織繊維、溶解繊維、又は他のタイプの繊維といった繊維を作製するのに適したマトリクスポリマーへの添加剤としてマスターバッチを溶かして混合できる。マスターバッチは、マトリクスポリマーに添加剤として混合した場合に、繊維の表面張力を低くすることで、繊維から作られる不織繊維のバリヤ特性を高める。これにより、低表面張力の流体用のバリア材料として適した不織繊維が得られる。不織繊維は、繊維に由来する非フッ素ベース又は他のハロゲンベースの化学物質を実質的に含む。
【００３０】
マスターバッチとマトリクスポリマーとを混合することによって、不織繊維を用意できる。マトリクスポリマーは、少なくとも一実施例では、熱可塑性ポリマーといった疎水性ポリマーである。熱可塑性ポリマーの非限定的な実施例が、ポリエチレン、ポリプロピレン、ポリオレフィン共重合体といったポリオレフィン；ポリアミド−６、ポリアミド−１１、又はポリアミド−６６といったポリアミド；ポリエチレンテレフタレート；生分解性プラスチックのポリ−３−ヒドロキシ酪酸塩（ＰＨＢ）といったポリエステル；ポリ乳酸のようなデンプンベースのプラスチックを含むＡＳＴＭ  Ｄ６４００タイプの生分解性ポリマーといった生分解性ポリマー；及び／又はＡＳＴＭ  Ｄ６００２タイプの堆肥化可能なポリマー堆肥化可能なポリマーを含む。ポリプロピレンの例は、シンジオタクチックポリプロピレン、アタクチックポリプロピレン、メタロセンベースのポリプロピレン；シングルサイト触媒由来のポリプロピレン、及び／又は束縛構造触媒由来のポリプロピレンを含むがこれらに限定されない。ポリプロピレンは、本発明の範囲から逸脱せずに、ホモポリマー又は共重合体であることが理解されよう。共重合体の非限定的な例は、ブロック共重合体、グラフト共重合体、ランダム共重合体、及び交互共重合体を有する。共重合体の一部を含む変性共重合体が、メタクリレートといったアクリル化合物；イオン性化合物；本発明の範囲から逸脱せずにポリアミドといった他の熱可塑性樹脂を含む。
【００３１】
ポリプロピレンマトリクスポリマーは、好適には、溶融糸又は繊維として通常は円形の複数の細かいダイキャピラリーを通して押し出された場合に、比較的高い延伸比を可能にする比較的狭い分子量分布を有する。ポリプロピレンの比較的狭い分子量分布は、一般に、特に比較的高い溶融流れ速さを有するマトリクスポリマーと組み合わせた場合に、細かい繊維を紡ぐことを可能にする。例えば、少なくとも一実施例では、ＡＳＴＭ  Ｄ１２３８にしたがって測定した場合に、溶融流れ速さが１０分当たり１０００グラムを超える。本発明の別の実施例では、溶融流れ速さが、本発明の範囲を逸脱せずに、１０分当たり１２００グラム乃至１０分当たり２０００グラムの範囲である。
【００３２】
本発明の少なくとも一実施例に係るマスターバッチ組成を用いて製造される不織繊維は、一般に、平均直径が５０μｍよりも小さい。本発明の別の実施例では、不織繊維の平均直径が、１μｍ乃至２５μｍの範囲である。本発明のさらなる実施例では、不織繊維の平均直径が、８μｍ乃至２３μｍの範囲である。本発明のさらに別の実施例では、不織繊維の平均直径が、１２μｍ乃至２０μｍである。
【００３３】
少なくとも一実施例では、メルトブローンウェブ又は層が、１μｍ乃至５μｍの範囲の数平均繊維径を有するメルトブローン繊維を含む。別の実施例では、メルトブローン繊維が、１μｍ乃至４μｍの範囲の数平均繊維径を有する。さらに別の実施例では、メルトブローン繊維が、１μｍ乃至３μｍの範囲の数平均繊維径を有する。数平均繊維径は、走査型電子顕微鏡（ＳＥＭ）及びその画像解析ソフトウェアを用いることによって判定される。倍率は、１０００倍乃至１０，０００倍のように、繊維が測定のために適切に拡大されるよう選択される。少なくとも１００の繊維が測定され、ソフトウェアで数平均繊維径が計算される。
【００３４】
ウェブ又は層の１又はそれ以上の繊維が、１０００ナノメートル未満の直径を具えるナノ繊維を含むことが理解されよう。少なくとも一実施例では、ナノ繊維を含む層又はウェブが、単にナノ繊維から成る。別の実施例では、ナノ繊維を含む層を大径の繊維と混ぜることができる。
【００３５】
不織繊維が上記のように説明される一方、少なくとも一実施例では本発明の範囲から逸脱せずに、組成物を、メルトブローンにより繊維を調整するような他の方法により押し出しし得ることが理解されよう。
【００３６】
不織繊維から成る不織織物は、不織織物シート又は不織層−メルトブローン層−不織層（ＳＭＳ）ラミネートのような不織織物ラミネートといった単層織物から成る。このラミネートは、バランス又は非バランス構造のいずれかであることが理解されよう。バランスラミネートのさらなる非限定的な例は、不織織物層−メルトブローン層−メルトブローン層−不織織物層（ＳＭＭＭＳ）ラミネートである。
【００３７】
不織及び／又はメルトブローン繊維は、当技術分野で知られた方法によって衛生用品を形成するのに適している。衛生用品の非限定的な例は、衣服、医療用被覆、及び／又は個人医療の衛生用品等といった製品を含んでいる。
【００３８】
添加剤は、溶融ブレンドされ又は不織織物にコーティングされ、繊維が、低表面張力流体へのバリアとなる。本発明の少なくとも一実施例では、繊維の表面エネルギが、ＡＳＴＭ  Ｄ２５７８の試験方法にしたがって測定した場合、１００°乃至１２５°の範囲に増加した接触角を有する。別の実施例では、繊維の接触角は、１０８°乃至１２２°の範囲である。別の実施例では、繊維の接触角は、１１７°乃至１２０°の範囲である。溶融ブレンドされ又は不織織物にコーティングといった方法を用いて実施例を説明する一方、添加剤を液化するための方法して、溶媒への溶解又は乳化を含むがこれらに限定されないものを使用できることが明らかであろう。さらに、本発明の範囲を逸脱せずに、２軸押出機による配合、粉砕又はミリングといった任意の従来の方法によって、担体ポリマーに添加剤を分散できる。
【００３９】
本発明の少なくとも一実施例では、添加剤を溶融ブレンド又はコーティングした場合に、繊維の表面エネルギが、ＩＮＤＡ８０．８の方法にしたがって測定した場合に、２５乃至６０の範囲のアルコール忌避性を有する。別の実施例では、アルコール忌避性が３０乃至５５の範囲である。さらに別の実施例では、アルコール忌避性が３５乃至５０の範囲である。
【００４０】
本発明の少なくとも一実施例では、添加剤を溶融ブレンド又はコーティングした場合に、繊維の表面エネルギが、ＩＳＴ８０．６（０．０１）にしたがって測定した場合に、１０インチ乃至２０インチの範囲の水頭を有する。別の実施例では、水頭が１２インチ乃至１８インチの範囲である。さらに別の実施例では、水頭が１４インチ乃至１６インチの範囲である。
【００４１】
約２２ｇ／ｍ２の単位面積当たりの重量を具えたコントロールとして使用される標準的なポリプロピレンでできた代表的な不織織物は、ＥＤＡＮＡ法ＷＳＰ７０．３にしたがって測定した場合に、例えば、１６秒（ＳＭＭＳ）又は２６秒（ＳＭＭＭＳ）の低表面張力の裏抜け値を有する（３２ｍＪ／ｍ２）。疎水性添加剤を使用する場合、本発明の少なくとも一実施例によれば、不織布バリアシート及びバリア要素が、３２ｍＮ／ｍの表面張力を有する液体について上記の方法により判定されるように、少なくとも２５％増加した表面張力の裏抜け値を有する。別の実施例では、表面張力の裏抜け値が、標準的なポリプロピレンコントロールに対して少なくとも５０％増加する。さらに別の実施例では、表面張力の裏抜け値が、少なくとも１００％増加する。さらに別の実施例では、表面張力の裏抜け値が、少なくとも２００％増加する。
【００４２】
表面張力裏抜け値は、選択的に、２００秒未満、１５０秒未満又は１００秒未満に限定される。不織バリアシート又はバリア要素が、弾性材料を具える領域又は他の材料に取り付けられたエッジを除く、材料の任意の部分でこのような値を有する場合、それらの低表面張力裏抜け値よりも高い値を有すると考えられる。
【００４３】
マスターバッチを用意するために、本発明の少なくとも一実施例では、繊維の疎水性を高めるためにステープルファイバとともに使用するために、担体ポリマーが脂質エステルと混ぜ合わせられる。例えば、メタロセンベースのポリプロピレンが、トリグリセリドエステルと溶融ブレンドされる。トリグリセリドエステルは、１０重量％乃至９５重量％のマスターバッチを含む。マスターバッチがステープルファイバの形状の場合、ＡＳＴＭ  Ｄ２５７８の試験方法にしたがって測定した場合、接触角は１００°乃至１２５°の範囲である。
【００４４】
疎水性不織繊維を用意するために、少なくとも一実施例では、トリグリセリドエステルがマスターバッチの１０重量％乃至４０重量％を構成する場合に上記のようにして用意されたマスターバッチが、マトリクスポリマーと溶融ブレンドされ繊維前駆体を形成する。繊維前駆体化合物は、不織織物を製造するのに適した不織繊維を形成するためにスパンボンドされる。マスターバッチは、１重量％乃至１０重量％の範囲の不織繊維を含む。
【００４５】
疎水性不織繊維又はメルトブローン繊維を用意するために、本発明の少なくとも一実施例では、トリグリセリドエステルがマスターバッチの４０重量％乃至９５重量％を構成する場合に上記のようにして用意されたマスターバッチが、マトリクスポリマーと溶融ブレンドされ繊維前駆体を形成する。繊維前駆体化合物は、スパンボンドされて不織繊維を形成し、又はメルトブローンされてメルトブローン繊維を形成するが、そのいずれもが織物を製造するために使用するのに適している。織物は単層の織物又はラミネート織物であることが理解されよう。マスターバッチは、０．０５重量％乃至１重量％の範囲の不織繊維又はメルトブローン繊維を有する。
【００４６】
本発明のさらなる実施例が、フィラメントタイプの繊維、織物、及び／又は織物要素とともに使用するための疎水性添加剤を含む。フィラメント繊維の非限定的な実施例は、ステープルファイバ、織物（ｔｅｘｔｉｌｅ）フィラメント繊維、工業用フィラメント繊維、及びトー（ｔｏｗ）繊維を含む。織物及び織物要素のさらなる実施例が、光沢ロールストックを含むロールストック；ストランド；タイヤヤーンを含むヤーン（ｙａｒｎ）；フィラメント；ロッド；幅広の織物；平編みの織物；ファイバフィル（ｆｉｌ）織物；積層又は配向バイアスシース織物を含むシート織物を含む。配向バイアス織物の例は、０／９０織り及び／又は４５／４５バイアス織物を含む。さらに、織物を機械方向（ＭＤ）に沿って配向できる。
【００４７】
フィラメントタイプの繊維は、少なくとも一実施例では、１インチ乃至７インチの範囲の長さを有する。他の実施例では、ステープルファイバの長さが１．１インチ乃至３インチの範囲である。さらに別の実施例では、ステープルファイバが１．２５インチ乃至２インチの範囲である。
【００４８】
フィラメントタイプの繊維は、少なくとも一実施例では、０．２５乃至１００デニール／フィラメントの直径を有する。少なくとも他の実施例では、ステープルファイバが０．２５乃至１８デニール／フィラメントの直径を有する。さらに別の実施例では、ステープルファイバが０．２５乃至３デニール／フィラメントの直径を有する。
【００４９】
疎水性添加剤は、本発明の少なくとも一実施例では、乾燥織物、乾燥織物要素、又は乾燥繊維の０．１乃至１．５重量％の範囲である。別の実施例では、疎水性添加剤の活性成分が、乾燥織物又は乾燥繊維の０．１５乃至０．８重量％の範囲である。さらに別の実施例では、疎水性添加剤の活性成分が、乾燥織物又は乾燥繊維の０．２乃至０．６重量％の範囲である。
【００５０】
また、繊維は、複合繊維といった多成分繊維を含む。複合繊維の例は、並列形態、芯鞘型形態、孤島型形態、分割パイ（ｐｉｅ）型形態、及び／又はリボン形態を含むが、これれらに限定されない。本実施例は疎水性添加剤を説明するが、添加剤は、本発明の範囲を逸脱せずに疎油性又は疎液性でもよいことが理解されよう。
【００５１】
疎水性添加剤は、本発明の少なくとも一実施例では、乾燥薄膜の０．１乃至１．５重量％の範囲である。別の実施例では、疎水性添加剤は、乾燥薄膜の０．１５重量％乃至０．８重量％の範囲である。さらに別の実施例では、疎水性添加剤が０．２重量％乃至０．６重量％の範囲である。
【００５２】
本発明のさらに別の実施例では、疎水性添加剤を、膜フィルタとして使用するための微孔性の中空繊維を含む中空の膜繊維；親水性繊維が疎水性添加剤を含む混合物によってカプセル化されたリポセル（ｌｉｐｏｃｅｌｌ）繊維といったカプセル化疎水性繊維；家庭用の断熱詰物といった疎水性断熱繊維として形成できる。
【００５３】
疎水性添加剤を有する中空の繊維膜は、本発明の少なくとも一実施例では、２００ｍｍ乃至５，０００ｍｍの範囲の外径を有する。別の実施例では、中空の繊維膜が、３００ｍｍ乃至１，０００ｍｍの範囲の直径を有する。本発明のさらに別の実施例では、中空の繊維膜が、５００ｍｍ乃至７５０ｍｍの範囲の直径を有する。
【００５４】
疎水性添加剤を有する中空の繊維膜は、本発明の少なくとも一実施例では、５０ｍｍ乃至３００ｍｍの範囲の肉厚を有する。本発明の別の実施例では、疎水性添加剤を有する中空の繊維膜が、７５ｍｍ乃至２５０ｍｍの範囲の肉厚を有する。本発明のさらに別の実施例では、疎水性添加剤を有する中空の繊維膜が、１００ｍｍ乃至２００ｍｍの範囲の肉厚を有する。
【００５５】
疎水性添加剤を有する中空の繊維膜は、微孔性形態を有する。本発明の少なくとも一実施例では、微孔性形態が、０．１ｍｍ乃至２５ｍｍの範囲の直径の複数の細孔を有する。本発明の別の実施例では、疎水性添加剤を有する中空の繊維膜が、０．３ｍｍの範囲の直径を有する細孔を有する。本発明のさらに別の実施例では、疎水性添加剤を有する中空の繊維膜が、０．１８乃至１ｍｍの範囲の直径の細孔を有する。
【００５６】
微孔性形態を有する膜を含む中空の繊維膜を作製する方法は、当技術分野で知られている。
【００５７】
他の実施例では、疎水性添加剤を薄膜との使用のために添加できる。薄膜の例は、外側コーティング；固着防止膜；汚染防護膜；９０°を超える接触角を有するスーパーフォビックフィルム又は１５０°を超える接触角を有するウルトラフォビック繊維を含む自己洗浄膜含むラミネート及びバランス化した複合材料を作製するのに使用される薄膜であるが、これらに限定されない。
【００５８】
本発明のさらなる実施例では、薄膜形成ポリマーとの混合物の中の疎水性添加剤が、複合材料作製膜として形成される。複合材料作製膜の非限定的な実施例は、肩掛けバッグ、密封バッグ、又はテープといった補強材を作製するのに使用される包装材料を含む。テープを含む複合材料作製膜を、本発明の範囲から逸脱せずに、クロス（ｃｒｏｓｓ）織物又はニードルファブリックとして形成することもできることが理解されよう。また、ラミネート、非バランス化複合材料、及び／又はバランス化複合材料の形成に複合材料作製膜を使用できる。ラミネート、非バランス化複合材料及び／又はバランス化複合材料では、複合材料作製膜を別の異種及び／又は同種薄膜、織物、又は他の適切な基板に関する外側コーティングとして使用できる。
【００５９】
包装に相対的な疎水性を要する適切な製品のために包装材料を使用できる。相対的に疎水性の包装を要する製品の非限定的な例は、錆を防ぐための鋼コイル、タイヤ及び編み糸のコーンである。包装材料及びマスターバッチは、一般に、疎水性添加剤に加えて選択肢として他の補助剤を有することが理解されよう。補助剤の一例は、静電気防止補助剤である。
【００６０】
また、包装材料は、比較的高い引張エネルギ吸収を有する。織物及び／又は繊維の引張エネルギ吸収（ＴＥＡ）は、包装材料に使用される織物の強さを測定したものであり、ＡＳＴＭ  Ｄ１６８２によって測定できる。この試験方法は、このような試験方法を用いて得られる応力歪み曲線の下方の領域で示されるように、織物を壊すためのエネルギを測定するものである。
【００６１】
少なくとも一実施例では、マスターバッチを含む包装材料又は他の織物、薄膜、繊維、又は物品が、１５００ｇ／インチ２乃至６５００ｇ／インチ２の範囲のＴＥＡを有する。別の実施例では、包装材料又は他の織物、薄膜、繊維、又は物品が、２０００ｇ／インチ２乃至５５００ｇ／インチ２の範囲のＴＥＡを有する。
【００６２】
本発明の他の実施例では、疎水性添加剤が、耐水織物、繊維及び／又は薄膜に一般に使用される他の材料の代用物である。この代用物を、疎水性添加剤及び／又は疎水性添加剤を含む混合物によって全体的に又は部分的に作製できる。疎水性添加剤及び／又は疎水性添加剤を含む混合物が使用される材料の代用物の非限定的な例は、疎水性モノマー及び／又は反応性モノマー；潤滑性仕上げ材料；及びエステル仕上げ材料といった「恒常的」又は一時的コーティングから成るエマルションポリマーの代用物を含む。エステル仕上げ材料の非限定的な例は、アルキル及び／又はアルケニル、リン酸エステル、リン酸エステル、中性化したリン酸エステル、ポリシロキサンコーティング、シリコーンコーティング、及び／又は水溶性界面活性剤といった表面改質剤を含む。表面改質剤の非限定的な例は、Ｃ３−Ｃ１２アルキル又はアルケニルリン酸金属／金属又は土類塩といった親油性末端基が無く界面活性剤特性が無いか又は限れられる水溶性を含む。
【００６３】
本発明の別の実施例では、繊維が押し出しされた後に、特に、繊維が担体ポリマーの５０℃以内の溶解温度の場合に、マスターバッチが不織繊維にコーティングされる。マスターバッチは、溶剤担体溶液又は溶融共押出しといった当技術分野で知られた方法を用いてコーティングされる。
【００６４】
実施例１
担体ポリマーへの脂質エステルの溶融ブレンドが以下の条件の下で行われる。押し出し機は、９ゾーンのＬｅｉｓｔｒｉｚ３４ｍｍスクリュー押し出し機である。スクリューは、３８の長さ対直径比（Ｌ／Ｄ）を有する。スクリューは、ハイピッチの混練及びタービン混合要素を具えた３４ｍｍの直径の共回転するスクリューである。
【００６５】
固形の脂質エステルは、低負荷の混合機で担体ポリマーに任意に混ぜられゾーン１に導入される。押し出し機は任意の液体噴射ポートを有しており、それは固形の脂質エステルを加える場合に覆われ、液体脂質エステルを加える場合に開かれる。押し出し機は、ゾーン６で大気にベントされる。押し出し機のダイは、２つの穴を有しており、ダイの直前の２０メッシュのスクリーンを使用する。
【００６６】
スクリューの速さは、１分当たり（ＲＰＭ）３００回転に設定される。押し出し機の各ゾーンの温度設定は、以下のとおりである：
0005553369.tif 000003
【００６７】
マスターバッチＡ：９０％のモノエステル及び１０％のジエステルを有する脂質エステルグリセロールモノステアレートが、ポリエチレンポリマーの脂質エステルの２０重量％のローディングで、低密度のポリエチレンポリマーに混ぜられる。
【００６８】
マスターバッチＢ：４０％のモノエステル及び６０％のジエステルを有する脂質エステルグリセロールモノステアレートが、ポリエチレンポリマーの脂質エステルの２０重量％のローディングで、低密度のポリエチレンポリマーに混ぜられる。
【００６９】
マスターバッチＣ：脂質エステルグリセロールモノオレイン酸塩が、ポリエチレンポリマーの脂質エステルの２０重量％のローディングで、低密度のポリエチレンポリマーに混ぜられる。
【００７０】
マスターバッチＤ：脂質エステルグリセロールトリステアレートが、ポリエチレンポリマーの脂質エステルの２０重量％のローディングで、低密度のポリエチレンポリマーに混ぜられる。
【００７１】
マスターバッチＡ，Ｂ，Ｃ，及びＤは、それぞれ混合された低密度のポリエチレンマトリクスポリマーである。マスターバッチは、マトリクスポリマーの選択されたマスターバッチの５重量％のローディングの混合物を含む。マトリクスポリマーは、１０分当たり２グラムの溶融流れ速さを有する。混合されたマスターバッチ及びマトリクスポリマー混合物は、０．００１インチの厚さを有する薄膜として吹き込み成形される。
【００７２】
ＡＳＴＭ  Ｄ２５７８の試験方法にしたがって薄膜の接触角が測定される。
0005553369.tif 000004
１フッ素化有機化合物は、Ｕｎｉｔｅｘ  Ｃｈｅｍｉｃａｌ  Ｃｏｒｐｏｒａｔｉｏｎ（Ｇｒｅｅｎｓｂｏｒｏ，ＮＣ）によって供給される。
【００７３】
接触角が大きくなるほど、組成物がより疎水性になり、低表面張力の流体をよく撥くことができる。
【００７４】
実施例２
不織織物及びメルトブローン織物が、活性脂質エステル原料として１重量％のローディングのグリセロールトリステアレート又は活性原料としてフッ素化有機化合物ＦＸ−１８０１を有するポリプロピレンを用いて調整される。織物のオーブン時効がなく、ＩＳＴ８０．６（０．０１）の方法にしたがって水頭が測定される。
0005553369.tif 000005
１フッ素化有機化合物が３Ｍ  Ｃｏｒｐｏｒａｔｉｏｎ，（Ｓｔ．Ｐａｕｌ，ＭＮ）によって供給される。
【００７５】
実施例３
不織織物及びメルトブローン織物が、活性原料として２．５重量％のローディングのグリセロールトリステアレート又は活性原料としてフッ素化有機化合物Ｕｎｉｐｌｅｘ  ＦＥ７００プラス０．３５重量％のトリグリセリドを有するポリプロピレンを用いて調整される。織物のオーブン時効がなく、ＩＳＴ８０．８の方法にしたがってアルコール忌避性が測定される。アルコール忌避性の評価指数は、ＩＳＴ８０．８の方法にしたがって測定されたアルコール忌避性の１０分の１である。
0005553369.tif 000006
１フッ素化有機化合物は、Ｕｎｉｔｅｘ  Ｃｈｅｍｉｃａｌ  Ｃｏｒｐｏｒａｔｉｏｎ（Ｇｒｅｅｎｓｂｏｒｏ，ＮＣ）によって供給される。
【００７６】
実施例４
不織織物及びメルトブローン織物が、活性原料として２．５重量％のローディングのグリセロールトリステアレート又は活性原料としてフッ素化有機化合物Ｕｎｉｐｌｅｘ  ＦＥ７００プラス０．３５重量％のトリグリセリドを有するポリプロピレンを用いて調整される。５０℃で２時間、繊維をオーブン時効し、ＩＳＴ８０．８の方法にしたがってアルコール忌避性が測定され、１０で割ることによってアルコール忌避性評価指数に変換される。
0005553369.tif 000007
【００７７】
本発明の実施例を図示且つ説明したが、これらの実施例は、本発明の総ての可能な形態を図示且つ説明することを意図するものではない。むしろ、明細書中で使用される用語は、限定のためではなく説明するためのものであり、本発明の精神及び範囲から逸脱せずに様々な変更を行うことができることに留意されたい。